(57)【特許請求の範囲】
【請求項１】
（１）曇価に角度依存性があり、その表面に対して０〜１８０°の角度で光を入射させたときに、６０％以上の曇価を示す光散乱角度域が４５°以上である光制御膜を複数枚積層してなり、（２）複数枚の光制御膜のうち２枚は、光散乱角度域が法線方向に対して偏った向きにあり、その２枚の光散乱角度域の方向がほぼ平行で、かつそれぞれの光散乱角度域がフィルム法線方向を中心に逆向きとなるように積層されており、（３）前記２枚の光制御膜の光散乱角度域が互いに接しており、（４）さらに別の少なくとも１枚が、先のほぼ平行に配置された２枚の光制御膜に対して光散乱角度域の方向がほぼ直交するように積層されていることを特徴とする、プロジェクション用スクリーン。
【請求項２】
（１）曇価に角度依存性があり、その表面に対して０〜１８０°の角度で光を入射させたときに、６０％以上の曇価を示す光散乱角度域が４５°以上である光制御膜を複数枚積層してなり、（２）複数枚の光制御膜のうち２枚は、光散乱角度域が法線方向に対して偏った向きにあり、その２枚の光散乱角度域の方向がほぼ平行で、かつそれぞれの光散乱角度域がフィルム法線方向を中心に逆向きとなるように積層されており、（３）前記２枚の光制御膜の光散乱角度域の一部が互いに重なっており、（４）さらに別の少なくとも１枚が、先のほぼ平行に配置された２枚の光制御膜に対して光散乱角度域の方向がほぼ直交するように積層されていることを特徴とする、プロジェクション用スクリーン。
【請求項３】
光制御膜は、屈折率に差がある少なくとも２種類の光重合可能なモノマー又はオリゴマーを含有する組成物に光を照射して硬化させたものである請求項１又は２に記載のスクリーン。
【発明の詳細な説明】
【技術分野】
【０００１】
本発明は、プロジェクション用スクリーンに関するものである。
【背景技術】
【０００２】
プロジェクションディスプレイは、背面投射型表示装置とも呼ばれるもので、その例を図１に基づいて説明する。この図に示すように、プロジェクションディスプレイ１は、光源ユニット３からの光を、画像表示ユニット４、さらに投射レンズ５を通してミラー６に当て、そこで反射させてスクリーン７に背面から画像を投影するものである。画像表示ユニット４には、液晶パネルや陰極線管（ＣＲＴ）などが用いられる。また、画像表示ユニットからの画像を直接スクリーンに投射する方式もある。
【０００３】
このようなプロジェクションディスプレイのスクリーン７には通常、フレネルレンズとレンチキュラーレンズを組み合わせたものが用いられている。フレネルレンズは、光源からの又はミラーからの光を平行光に変え、かつレンチキュラーレンズにほぼ垂直に入射させる機能を有しており、一方レンチキュラーレンズは、フレネルレンズから入射した光を制御して散乱させる機能を有している。
【０００４】
プロジェクション用スクリーンのレンチキュラーレンズやフレネルレンズの材料としては、アクリル樹脂、ポリスチレン樹脂、ポリ塩化ビニル樹脂、ポリカーボネート樹脂などの透明な熱可塑性樹脂を使用することができ、なかでもアクリル樹脂が、透明性、硬度、耐久性、加工適性などを生かして多く用いられている。またレンチキュラーレンズには、上記の熱可塑性樹脂に、シリカ、アルミナ、粘土、ガラス、ビーズなどの光拡散性物質を混合して、光拡散性を付与したものが広範に用いられている。
【０００５】
プロジェクション用スクリーンにおいては、光拡散性能と光線透過性能の両方が重要である。従来のプロジェクション用スクリーンは、光拡散性に優れるものの、全光線透過率が低いので、スクリーン画面が暗くなるという問題点を有する。スクリーン画面を明るくするために、全光線透過率を上げようとすると、光拡散性を犠牲にすることになり、スクリーン画面の解像度が低下してしまうことから、光拡散性能と光線透過性能の両方を同時に満足させることは難しかった。また、従来のプロジェクション用スクリーンは、フレネルレンズとレンチキュラーレンズのピッチに起因するモアレ模様が画面に発生しやすいという問題点も有していた。さらに、視認性の良好な画像を与える角度範囲が狭く、大型の高画質を目的としたテレビ用のスクリーンとしては満足のいくものでなかった。
【０００６】
これらの問題点を改善するために、曇価に角度依存性のある光制御膜をプロジェクション用スクリーンに適用することが、いくつか提案されている。例えば、特許第 2838295号公報（特許文献１）には、屈折率に差がある少なくとも２種類の光重合可能なモノマー又はオリゴマーを有する組成物に２方向以上から光を照射することにより硬化してなる曇価に角度依存性のある光制御膜を、プロジェクション用スクリーンに適用することが記載されており、また特開平 4-77728号公報（特許文献２）には、屈折率に差がある少なくとも２種類の光重合可能なモノマー又はオリゴマーを有する組成物に光を照射することにより硬化してなる曇価に角度依存性のある光制御膜を複数枚積層して、プロジェクション用スクリーンに適用することが記載されている。
【０００７】
これらの文献で提案される光制御膜をプロジェクション用スクリーンに適用すれば、高い全光線透過率を保ちながら、明るい画像が得られるようになる。しかしながら、大型のテレビ用として、広い角度範囲にわたって画質の高い画像を与えるという面では、必ずしも十分に満足できる状態に至っていない。
【０００８】
なお、屈折率に差がある少なくとも２種類の光重合可能なモノマー又はオリゴマーを含有する組成物を膜状とし、そこに特定方向から光を照射して硬化させ、曇価に角度依存性のある光制御膜を作製する方法及びそのための組成物は、例えば、特公平 7-58361号公報（特許文献３）、特許第 2691543号公報（特許文献４）、特許第 2702521号公報（特許文献５）、特許第 2782200号公報（特許文献６）、特許第 2782250号公報（特許文献７）、特許第 2822065号公報（特許文献８）、特許第 3211381号公報（特許文献９）などに記載されている。
【０００９】
【特許文献１】特許第２８３８２９５号公報
【特許文献２】特開平４−７７７２８号公報
【特許文献３】特公平７−５８３６１号公報
【特許文献４】特許第２６９１５４３号公報
【特許文献５】特許第２７０２５２１号公報
【特許文献６】特許第２７８２２００号公報
【特許文献７】特許第２７８２２５０号公報
【特許文献８】特許第２８２２０６５号公報
【特許文献９】特許第３２１１３８１号公報
【発明の開示】
【発明が解決しようとする課題】
【００１０】
本発明者は、現在の主流であるフレネルレンズとレンチキュラーレンズを組み合わせたスクリーン及び上記特許文献１や特許文献２で提案されている光制御膜を用いたスクリーンにおける問題点に鑑み、鋭意検討した結果、本発明に至ったものである。したがって本発明の目的は、光透過性（全光線透過率）を犠牲にすることなく、光拡散性の高い光制御膜を用い、しかも広い角度範囲にわたって画質に優れた画像を与えるプロジェクション用スクリーンを提供することにある。
【課題を解決するための手段】
【００１１】
そこで本発明によれば、曇価に角度依存性があり、その表面に対して０〜１８０°の角度で光を入射させたときに、６０％以上の曇価を示す光散乱角度域が３０°以上である光制御膜を複数枚積層してなるプロジェクション用スクリーンが提供される。
【００１２】
この光制御膜は、屈折率に差がある少なくとも２種類の光重合可能なモノマー又はオリゴマーを含有する組成物に光を照射して硬化させたものであることができる。複数枚の光制御膜は、そのうちの２枚の光散乱角度域の方向がほぼ直交するように積層することができるし、また、２枚の光散乱角度域が法線方向に対して偏った向きにあり、その２枚の光散乱角度域の方向がほぼ平行で、かつそれぞれの光散乱角度域がフィルム法線方向を中心に逆向きとなるように積層することもできる。後者のように、２枚の光制御膜を光散乱角度域の方向がほぼ平行になるように積層するときは、それらの光散乱角度域が互いに接するか、又はその一部が重なるようにするのが有効である。また、２枚の光制御膜を光散乱領域の方向がほぼ平行になるように積層するときは、さらに別の少なくとも１枚を、先のほぼ平行に配置された２枚の光制御膜に対して光散乱角度域の方向がほぼ直交するように積層するのも有効である。
【００１３】
なお、本明細書で「ほぼ直交」とか「ほぼ平行」とかというときの「ほぼ」は、そこに記載の配置（直交又は平行）を中心に、±１０°程度までは許容されることを意味する。
【発明の効果】
【００１４】
本発明のプロジェクション用スクリーンは、全光線透過率を高い値に保つことができ、また光散乱角度域が制御された光制御膜を複数枚積層するので、前記特許文献１や特許文献２で提案されているスクリーンに比べても一層良好で、かつ広い角度範囲での光拡散性を示すものとなる。そのため、明るい画像を、しかも広視野角で得ることができ、またモアレ模様の発生がなく、画質的にも優れた画像を得ることができる。
【発明を実施するための最良の形態】
【００１５】
以下、本発明を詳細に説明する。本発明では、曇価に角度依存性があり、３０°以上の角度範囲にわたって６０％以上の曇価を示す光制御膜、すなわち、光散乱角度域の広い光制御膜を複数枚積層して、プロジェクション用スクリーンとする。ここでいう曇価とは、 JIS K 7105 に従い、積分球式光線透過率測定装置（例えば、スガ試験機株式会社製のヘーズメーター HGM-2DP型測定装置等）を用いて、光制御膜の全光線透過率及び拡散透過率を測定し、下式により求められる値である。
【００１６】
0004665457.tif 000002
【００１７】
また、光制御膜における曇価の角度依存性は、次のようにして測定される。すなわち、図２に示す如く、光制御膜の試験片８への入射光の角度θを０〜１８０°の間で変化させて、それぞれの角度毎に上記の曇価を測定し、６０％以上の曇価を示す角度範囲を光散乱角度域とする。ここで、角度θは、試験片８の面と平行な方向を０°とし、試験片８の法線方向を９０°とする値であり、試験片８の回転は、曇価の角度依存性が最大となる方向に行う。図中にあるＡとＢは、左の図（試験片８に垂直方向から光を入射する場合：θ＝９０°）と右の図（試験片８に斜め方向から光を入射する場合）とで、試験片８の対応する部分がわかるように付した符号である。
【００１８】
本発明では、このようにして求められる６０％以上の曇価を示す光散乱角度域が３０°以上にわたる光制御膜を用いる。好ましくは、この光散乱角度域が４０°以上、とりわけ４５°以上の光制御膜が用いられる。この光散乱角度域があまり大きくても、視野角は広がるが、正面輝度が低下するので、通常は１００°以内である。
【００１９】
かかる光制御膜は、例えば、前記特許文献３〜９に記載されているように、屈折率に差がある少なくとも２種類の光重合可能なモノマー又はオリゴマーを含有する組成物を膜状に形成し、そこに特定方向から光を照射して硬化させることにより、製造できる。光制御膜の製造に用いられる光重合可能なモノマー又はオリゴマーは、分子内に、アクリロイル基〔CH2=CHCO-〕、メタクリロイル基〔CH2=C(CH3)CO-〕、ビニル基〔CH2=CH- 〕、アリル基〔CH2=CHCH2-〕などの重合可能な基を少なくとも１個有する化合物である。
【００２０】
モノマーとしては例えば、テトラヒドロフルフリルアクリレート、エチルカルビトールアクリレート、ジシクロペンテニルオキシエチルアクリレート、フェニルカルビトールアクリレート、ノニルフェノキシエチルアクリレート、２−ヒドロキシ−３−フェノキシプロピルアクリレート、ω−ヒドロキシヘキサノイルオキシエチルアクリレート、アクリロイルオキシエチルサクシネート、アクリロイルオキシエチルフタレート、トリブロモフェノキシエチルアクリレート、イソボルニルアクリレート、２−エチルヘキシルアクリレート、ラウリルアクリレート、２，２，３，３−テトラフルオロプロピルアクリレートや、これらの単官能性アクリレートに対応するメタクリレート、さらには、Ｎ−ビニルピロリドン、トリアリルイソシアヌレート、ジエチレングリコールジアリルカーボネート、ジアリリデンペンタエリスリトールなどが挙げられる。
【００２１】
また、オリゴマーとしては例えば、ポリエステルアクリレート、ポリオールポリアクリレート、変性ポリオールポリアクリレート、イソシアヌル酸骨格のポリアクリレート、メラミンアクリレート、ヒダントイン骨格のポリアクリレート、ポリブタジエンアクリレート、エポキシアクリレート、ウレタンアクリレートなどの多官能アクリレートや、これらのアクリレートに対応するメタクリレートなどが挙げられる。
【００２２】
これらの光重合可能なモノマー又はオリゴマーは、少なくとも２種類の混合物からなる組成物として用いられる。この際、屈折率に差があるものを選択する。屈折率に差がある少なくとも２種類の光重合可能なモノマー又はオリゴマーを混合した組成物に所定方向から光を照射して硬化させることで、光を散乱する領域、すなわち光散乱角度域が形成される。この組成物は、それを構成する複数の化合物相互の溶解性とそれぞれの屈折率差によって、曇価の角度依存性を発現するものであり、相溶性があまり良くない組合せで屈折率差が大きく、かつ反応速度が異なる場合に、光の散乱する度合い、すなわち曇価が大きくなる。この屈折率差は、０.０１以上、とりわけ０.０４以上であるのが好ましい。
【００２３】
この組成物には通常、硬化性を向上させるために光重合開始剤が混合されて、光重合に供される。光重合開始剤としては、例えば、ベンゾフェノン、ベンジル、ミヒラーズケトン、２−クロロチオキサントン、２，４−ジエチルチオキサントン、ベンゾインメチルエーテル、ベンゾインエチルエーテル、ジエトキシアセトフェノン、ベンジルジメチルケタール、２−ヒドロキシ−２−メチルプロピオフェノン、１−ヒドロキシシクロヘキシルフェニルケトンなどが挙げられる。
【００２４】
このような、屈折率に差がある少なくとも２種類のモノマー又はオリゴマーを含有する光硬化性樹脂組成物を基板上に塗布するか、又はセル中に封入して膜状とし、棒状光源より光を照射しながら徐々に硬化させることで、入射光を選択的な角度域で散乱し、他の角度域では直進透過する光制御膜が得られる。硬化に用いる光は、この組成物を硬化させるものであればどのような波長を有していてもよく、例えば、可視光、紫外線などがよく用いられる。紫外線は、水銀ランプやメタルハライドランプなどから発せられるが、棒状のランプを用いた場合には、その照射条件を調節することにより、生成した光硬化膜が光源の長軸と短軸方向に対して異方性を示し、光源の長軸方向を軸として回転させた場合にのみ、特定角度の光を散乱するようになる。
【００２５】
すなわち、生成した光硬化膜は、屈折率の異なる樹脂が相分離して、特定の方向に回折格子状の層構造を形成しており、特定の角度から入射した光は、Bragg の回折条件に準じた原理にて散乱するものと考えられる。散乱の度合い及び選択的に散乱する入射光の角度は、使用する組成物及び照射条件によって調節することができ、特に硬化時に、膜状組成物試料面に対する照射光の入射角度を変えることによって、硬化したシートに入射する光がシートから出射する際に散乱又は直進透過するシート膜面との角度域が制御できる。
【００２６】
光硬化の際、光の照射方向を中心に光散乱角度域が発現する。例えば、光硬化性樹脂組成物から形成された膜面にほぼ垂直に光を照射すれば、当該垂直方向、すなわち法線方向を中心に、光散乱角度域が発現するし、法線方向に対して所定角度傾いた斜め方向から光を照射すれば、その傾いた方向を中心に、光散乱角度域が発現する。
【００２７】
光硬化性樹脂組成物膜に対して垂直方向から光を照射する場合の例を、図３に基づいて説明する。図３の（Ａ）は、光硬化性樹脂組成物膜に対して垂直方向から光を照射する場合に採用しうる装置の一例を模式的に示す側面図であり、同（Ｂ）は、その装置の斜視図である。この装置は、白抜き矢印方向に移動するコンベア１０と、その上方に配置され、コンベアの幅方向にわたってスリット１３が形成された遮光板１２と、さらにその上方に所定距離隔てて配置された棒状の光源ランプ１５とで構成されている。スリット１３は、光源ランプ１５の長さ方向と一致するように形成されている。そして、光硬化性樹脂組成物膜が形成された基板２０をコンベア１０上に載置し、一定速度で移動させながら、光源ランプ１５からの光を遮光板１２のスリット１３を介して樹脂組成物膜に照射すれば、組成物膜には垂直方向の光が中心となってあたるので、垂直方向（法線方向）に屈折率の異なる相が交互に形成され、その方向を中心に光散乱角度域が発現することになる。スリット１３の幅や棒状の光源ランプ１５から光硬化性樹脂膜までの距離、光硬化性樹脂膜の厚さ、照射光量、照射光の波長などを制御することにより、曇価が大きくなる角度範囲、すなわち光散乱角度域の大小が制御できる。
【００２８】
次に、光硬化性樹脂組成物膜に対して斜め方向から光を照射する場合の例を、図４に基づいて説明する。図４の（Ａ）は、光硬化性樹脂組成物膜に対して斜め方向から光を照射する場合に採用しうる装置の一例を模式的に示す側面図であり、同（Ｂ）は、その装置の斜視図である。この装置は、白抜き矢印方向に移動するコンベア１０と、その上方で所定位置を覆う遮光板１２と、さらにその上方に所定距離隔てて配置された棒状の光源ランプ１５とで構成されている。この例における遮光板１２は、その端部が光源ランプ１５の直下からコンベア１０の進行方向側へ少しはみ出している。そして、光硬化性樹脂組成物膜が形成された基板２０をコンベア１０上に載置し、一定速度で移動させながら、光源ランプ１５からの光を遮光板１２側に向けて照射すれば、所定の角度αをもった光が中心となって組成物膜にあたるので、この光の入射方向に屈折率の異なる相が交互に形成され、その方向を中心に光散乱角度域が発現することになる。光照射角度αを変化させることにより、光散乱角度域の中心値を変化させることができ、また、光源ランプ１５から光硬化性樹脂膜までの距離や光硬化性樹脂膜の厚さ、照射光量、照射光の波長などを制御することにより、曇価が大きくなる角度範囲、すなわち光散乱角度域の大小が制御できる。
【００２９】
本発明においては、以上説明したような方法によって得られ、かつ６０％以上の曇価を示す光散乱角度域が３０°以上である光制御膜を複数枚積層して、プロジェクション用スクリーンとする。具体的には、複数枚のうち２枚を、それぞれの光散乱角度域の方向がほぼ直交するように積層するか、あるいは、複数枚のうち２枚を、それぞれの光散乱角度域が法線方向に対して偏った向きにあり、その２枚の光散乱角度域の方向がほぼ平行で、かつ積層状態での光散乱角度域が１枚のときよりも広がるように積層する。後者の場合、より具体的には、２枚の光制御膜それぞれの光散乱角度域がフィルム法線方向を中心に逆向きとなるように積層すればよい。
【００３０】
２枚以上の光制御膜を積層する方法としては、別々に作製した光制御膜を、粘着剤等の媒体を介して接着してもよいし、媒体を介さずに重ねてもよい。また、作製した光制御膜そのものを基材として、その上に前記光硬化性樹脂組成物を塗布して硬化させ、もう一層の光制御膜を形成することによっても、光制御膜を積層することができる。
【００３１】
２枚の光制御膜をそれぞれの光散乱角度域の方向がほぼ直交するように積層する形態を図５に基づいて説明する。図５は、光制御膜２枚を、それぞれの光散乱角度域の方向がほぼ直交するように積層する場合を模式的に説明する斜視図である。この例では、第一の光制御膜２１が、長辺方向を回転軸として角度βの範囲で６０％以上の曇価を示すものとする。一方、第二の光制御膜２２は、短辺方向を回転軸として角度βの範囲で６０％以上の曇価を示すものとする。これらの角度βが、光散乱角度域に相当する。そして、この光散乱角度域が延在する方向を、「光散乱角度域の方向」とする。図５に示される状態で２枚の光制御膜２１，２２を、それぞれの長辺同士及びそれぞれの短辺同士が一致するように積層すれば、これら２枚の光散乱角度域の方向がほぼ直交した状態になる。
【００３２】
このように、２枚の光制御膜をそれぞれの光散乱角度域の方向がほぼ直交するように積層することで、左右方向及び上下方向に広い視野角の画像を表示するプロジェクション用スクリーンとすることができる。
【００３３】
次に、２枚の光制御膜をそれぞれの光散乱角度域の方向がほぼ同じになるように積層する形態を図６に基づいて説明する。図６は、光散乱角度域が法線方向に対して偏った向きにある光制御膜２枚を、それぞれの光散乱角度域の方向がほぼ平行で、かつそれぞれの光散乱角度域がフィルム法線方向を中心に逆向きとなるように積層する場合を模式的に説明する縦断面図である。この例では、第一の光制御膜２１が、法線方向からやや右側に偏った向きに角度βの範囲で６０％以上の曇価を示すものとする。一方、第二の光制御膜２２は、法線方向からやや左側に偏った向きに角度βの範囲で６０％以上の曇価を示すものとする。第二の光制御膜２２は、第一の光制御膜２１の向きを逆にした状態（この図では左右を反転させた状態）に相当する。これら２枚の光制御膜２１，２２をこの向きのまま積層すれば、同図の下に示すように、それぞれの光散乱角度域βよりも広い角度γの範囲で６０％以上の曇価を示すものとなる。
【００３４】
ここで、第一の光制御膜２１と第二の光制御膜２２について、光散乱角度域の重なりの有無は任意であるが、後述する実施例３の如く、２枚の光散乱角度域がちょうど接するように積層するか、図６や後述する実施例４の如く、その一部が互いに重なり合うように積層することにより、スクリーン正面で明るい画像を得ることができる。このように２枚の光散乱角度域が接するか又はその一部が重なるように積層する場合、その接する部分又は重なる部分は、フィルム法線方向近傍に現れる。第一の光制御膜２１と第二の光制御膜２２の光散乱角度域がちょうど接するように積層すると、左右又は上下方向の良視認領域、すなわち視野角を広げることができ、有利である。一方、第一の光制御膜２１と第二の光制御膜２２の光散乱角度域が一部で重なるように積層すると、スクリーン正面でより明るい画像を得ることができ、有利である。
【００３５】
２枚の光散乱角度域が一部で重なるように積層する場合、その重なりの角度は５°以上とするのがよい。一方で、２枚の光散乱角度域が重なる角度をあまり大きくすると、視野角拡大効果を犠牲にすることになるので、重ねる前の光制御膜における光散乱角度域の広がり具合にもよるが、２枚重ねたときに光散乱角度域の重ならない領域が合計で４０°以上、さらには５０°以上存在するようにするのが好ましい。
【００３６】
図５及び図６では、２枚の光制御膜を積層する場合を例に説明したが、３枚以上積層することも可能である。例えば、図５に示した如き、２枚の光制御膜の光散乱角度域の方向がほぼ直交するように積層した状態で、さらに第三の、又はそれより多くの光制御膜を積層する場合は、第三の、又はそれ以降の光制御膜は、その光散乱角度域の方向が、第一の光制御膜２１と第二の光制御膜２２のいずれかの光散乱角度域の方向とほぼ同じになるように積層するか、あるいはこれら２枚の光散乱角度域のいずれとも異なる方向となるようにすることができる。
【００３７】
一方、図６に示した如き、２枚の光制御膜の光散乱角度域の方向がほぼ同じになるように積層した状態で、さらに別の光制御膜を積層する場合は、当該別の光制御膜の光散乱角度域の方向が、第一及び第二の光制御膜２１，２２の光散乱角度域の方向とほぼ直交するように配置するのが好ましい。このように、２枚の光制御膜で光散乱角度域の幅を広げ、別の光制御膜を光散乱角度域がほぼ直交するように積層することは、スクリーンの上下方向及び左右方向における良視認領域、すなわち視野角を広げるうえで、一層有効である。この場合、光散乱角度域の方向がほぼ同じになるように積層される２枚の光制御膜は、前述の如く、両者の光散乱角度域がちょうど接する状態になっていてもよいし、両者の光散乱角度域が一部で重なる状態になっていてもよい。
【００３８】
また、図５及び図６では、２枚の光制御膜２１，２２が同じ種類のもので、光散乱角度域も同じであることを前提に説明したが、異なる種類で光散乱角度域も異なる光制御膜を複数枚積層してもよい。異なる種類の光制御膜を積層する場合は、そのうちの少なくとも２枚を、６０％以上の曇価を示す光散乱角度域が３０°以上であるものとすればよい。ただし、３枚以上積層する場合も、それらの全てを、６０％以上の曇価を示す光散乱角度域が３０°以上、とりわけ４０°以上、さらには４５°以上のもので構成するのが、一層好ましい。
【００３９】
以上のような多層積層構成とすることで、画像表示ユニットから入射してくる光軸を、視認者側（つまりスクリーンに対して垂直な方向）へ曲げることができる最大入射角度を広くすることが可能となり、その結果として、視認者側ではスクリーン全体が一様に明るく見える領域、すなわち高感度領域が大幅に広がる効果をもたらす。また、２枚の光制御膜を、それぞれの光散乱角度域の方向がほぼ直交するように積層すれば、スクリーンの上下左右の端部でも光源の光が効率よく視認者側へ曲げられるため、スクリーン全体が均一に明るく見えるようになる。
【００４０】
本発明のプロジェクション用スクリーンは、光制御膜を透明ガラスや透明プラスチック等の透明基材表面に被着させるか、あるいは複数の基材の間に介挿させた積層体として形成することができる。また、磨りガラスや、フィラー添加量が比較的少なく、光拡散性を低下させて全光線透過率を高めた光拡散板に、上記の光制御膜を積層して用いることにより、光拡散性に優れ、かつ全光線透過率の高いプロジェクション用スクリーンとして用いることもできる。光制御膜を形成させる際に用いる基板を、そのまま、上記した透明又は光拡散性の基材とすることもできる。
【００４１】
光制御膜は、複数枚積層した状態の平板で用いてもよいし、最外層をレンチキュラーレンズ形状にしてもよい。レンズ曲面を形成する方法としては、レンズ曲面を有する基材に前記光制御膜の積層体を積層する方法のほか、レンズ曲面を有する光制御膜を形成する方法がある。後者の方法を採用する場合、例えば、レンズ曲面を有する鋳型を使用して、そこに光硬化性樹脂組成物を塗布し、さらに光照射して、硬化物にレンズ曲面をもたせることができる。
【実施例】
【００４２】
以下、実施例によって本発明をさらに具体的に説明するが、本発明はこれらの例によって限定されるものではない。例中、含有量ないし使用量を表す部は、重量基準である。
【００４３】
比較例４（旧実施例１）
平均分子量約２，０００のポリプロピレングリコールとトルエンジイソシアネートと２−ヒドロキシエチルアクリレートとの反応によって得たポリエーテルウレタンアクリレート（屈折率１．４８１）５０部に対して、トリブロモフェノキシエチルアクリレート（屈折率１．５６７）５０部及びベンジルジメチルケタール３部を添加した光硬化性樹脂組成物を、ガラス板上に約２２０μｍの厚さで塗布した。その塗膜の上方１２０ｃｍの位置に、８０Ｗ／ｃｍの棒状高圧水銀ランプを固定し、塗膜全面に光が垂直にあたるようにスリットをつけた遮光板を介して、１ｍ／分の速度で塗膜付きガラス板を横方向へ移動させつつ光照射し（図３参照）、光制御膜（１）を得た。６０％以上の曇価を示す光散乱角度域は、７４〜１０６°の範囲（３２°幅の領域）であった。この光制御膜（１）を２枚用い、１枚はガラス板に付いたままとし、その光制御膜側（ガラス板と反対側）に別の１枚をガラス板から剥がした状態で、それぞれの光散乱角度域の方向が直交するように積層して、スクリーンを作製した。
【００４４】
比較例５（旧実施例２）
高圧水銀ランプの照射面に波長３１３ｎｍの紫外線を選択的に透過する干渉フィルターを設置した以外は、比較例４（旧実施例１）と同様に操作して、光制御膜（２）を得た。６０％以上の曇価を示す光散乱角度域は、６６〜１１４°の範囲（４８°幅の領域）であった。この光制御膜（２）を２枚用い、比較例４（旧実施例１）と同じ形態で（光散乱角度域の方向が直交するように）積層して、スクリーンを作製した。
【００４５】
比較例６（旧実施例３）
樹脂組成物塗膜への高圧水銀ランプの光が塗膜の法線方向から２５°の角度で照射されるようにした以外は、比較例５（旧実施例２）と同様に操作して、光制御膜（３）を得た。６０％以上の曇価を示す光散乱角度域は、９０〜１４０°の範囲（５０°幅の領域）であった。この光制御膜（３）を２枚用い、１枚はガラス板に付いたままとし、その光制御膜側（ガラス板と反対側）に別の１枚をガラス板から剥がした状態で、それぞれの光散乱角度域がフィルム法線方向を中心に逆向きとなるように積層して、６０％以上の曇価を示す光散乱角度域が４０〜１４０°の範囲（１００°幅の領域）である光制御膜（４）を得た。この光制御膜（４）がガラス板に付いた状態のものを、そのままスクリーンとした。この際、その光散乱角度域の方向が横（水平）方向となるように配置した。
【００４６】
比較例７（旧実施例４）
樹脂組成物塗膜への高圧水銀ランプの光が塗膜の法線方向から１５°の角度で照射されるようにした以外は、比較例５（旧実施例２）と同様に操作して、光制御膜（５）を得た。６０％以上の曇価を示す光散乱角度域は、８０〜１３０°の範囲（５０°幅の領域）であった。この光制御膜（５）を２枚用い、１枚はガラス板に付いたままとし、その光制御膜側（ガラス板と反対側）に別の１枚をガラス板から剥がした状態で、それぞれの光散乱角度域がフィルム法線方向を中心に逆向きとなるように積層して、６０％以上の曇価を示す光散乱角度域が５０〜１３０°の範囲（８０°幅の領域）である光制御膜（６）を得た。この光制御膜（６）がガラス板に付いた状態のものを、そのままスクリーンとした。この際、その光散乱角度域の方向が横（水平）方向となるように配置した。
【００４７】
実施例５
比較例６（旧実施例３）で作製した光制御膜（４）（２枚積層品）で片面にガラス板が位置する状態の光制御膜側（ガラス板と反対側）に、光制御膜（３）（１枚もの）をガラス板から剥がした状態で、それぞれの光散乱角度域の方向が直交するように積層して、スクリーンを作製した。この際、光制御膜（４）の光散乱角度域の方向が横（水平）方向となるように配置した。
【００４８】
比較例１
レンチキュラーレンズとフレネルレンズの組合せであるスクリーンを用いた。
【００４９】
比較例２
比較例４（旧実施例１）で作製した光制御膜（１）１枚だけを、ガラス板上に形成された状態で、その光散乱角度域の方向が横（水平）方向となるようにして、スクリーンとした。
【００５０】
比較例３
ガラス板への樹脂組成物の塗布厚みを１８０μｍとし、塗膜付きガラス板の移動速度を１．８ｍ／分とした以外は、比較例４（旧実施例１）と同様に操作して、光制御膜（７）を得た。６０％以上の曇価を示す光散乱角度域は、８０〜１００°の範囲（２０°幅の領域）であった。
この光制御膜（７）を２枚用い、比較例４（旧実施例１）と同じ形態で（光散乱角度域の方向が直交するように）積層して、スクリーンを作製した。
【００５１】
評価法及び評価結果
上記実施例５及び比較例１〜７のスクリーンにつき、ＪＩＳ Ｋ ７１０５に従って全光線透過率を測定した。それぞれのスクリーンに液晶パネルからの画像を映して、画像の明るさと解像度を、スクリーンの正面方向、スクリーンの水平（横）３０°と６０°の斜め方向、及びスクリーンの垂直（縦）３０°の斜め方向から、以下の基準で、またモアレの有無を同じく以下の基準で、それぞれ目視にて判定した。評価結果は表１に示した。
【００５２】
〈画像の明るさと解像度の判定基準〉
◎：非常に良好。
○：良好。
△：やや暗いが、画像の識別は問題ない。
×：かなり暗くて、画像が識別しにくい。
〈モアレの有無の判定基準〉
○：モアレが認められない。
△：モアレが少し認められる。
×：モアレが多数認められる。
【００５３】
［表１］
━━━━━━━━━━━━━━━━━━━━━━━━━━━━━━━━━━━━━━
例 No.    スクリーンの構成  １枚の  全光線    画像の明るさと解像度    モアレ
光散乱  透過率   正面   水平  水平  垂直  の有無
角度域                  30°  60°  30°
━━━━━━━━━━━━━━━━━━━━━━━━━━━━━━━━━━━━━━
比較例４  膜(1)⊥膜(1)直交  ３２°  ９１％    ○     ○    △    △     ○
──────────────────────────────────────
〃  ５  膜(2)⊥膜(2)直交  ４８°  ９０％    ○     ○    △    ○     ○
──────────────────────────────────────
６  膜(3)‖膜(3)平行  ５０°  ９１％    ○     ○    ○    △     ○
散乱角度域逆向き
──────────────────────────────────────
〃  ７  膜(5)‖膜(5)平行  ５０°  ９１％    ◎     ○    ○    △     ○
散乱角度域逆向き
──────────────────────────────────────
実施例５  膜(4)⊥膜(3)直交  ５０°  ９０％    ○     ○    ○    ○     ○
━━━━━━━━━━━━━━━━━━━━━━━━━━━━━━━━━━━━━━
比較例１  レンチキュラー／  −    ７５％  ○〜△   ×    ×    ×     △
フレネルの組合せ
──────────────────────────────────────
〃  ２  膜(1) １枚        ３２°  ９１％    ○     △    ×    ×     ○
──────────────────────────────────────
〃  ３  膜(7)⊥膜(7)直交  ２０°  ９２％    ○     ×    ×    ×     ○
━━━━━━━━━━━━━━━━━━━━━━━━━━━━━━━━━━━━━━
【００５４】
表１からわかるように、３２°幅の光散乱角度域を有する光制御膜（１）の２枚を光散乱角度域の方向が直交するように積層した比較例４（旧実施例１）、４８°幅の光散乱角度域を有する光制御膜（２）の２枚を光散乱角度域の方向が直交するように積層した比較例５（旧実施例２）、５０°幅の光散乱角度域を有する光制御膜（３）の２枚を光散乱角度域が逆向きで平行になるように積層して光散乱角度域を接し合わせて広げた比較例６（旧実施例３）、及び５０°幅の光散乱角度域を有する光制御膜（５）の２枚を光散乱角度域が逆向きで平行になるように積層して光散乱角度域を２０°重なり合わせて広げた比較例７（旧実施例４）は、いずれも、光制御膜１枚でスクリーンを構成した比較例２や、光散乱角度域が２０°幅と狭い光制御膜（７）の２枚を光散乱角度域の方向が直交するように積層した比較例３に比べ、斜め方向から見たときの明るさと解像度が格段に向上しており、特に実施例４では、正面方向から見たときの明るさと解像度も向上している。さらに、２枚構成で光散乱角度域を広げた光制御膜（４）に、光制御膜（３）を光散乱角度域の方向が直交するように積層した実施例５では、斜め方向の明るさと解像度が一層向上している。また、従来のレンチキュラーレンズとフレネルレンズの組合せである比較例１に比べると、光制御膜を用いることで全光線透過率を高めることができ、モアレも防止できる。
【図面の簡単な説明】
【００５５】
【図１】プロジェクションディスプレイの例を概略的に示す縦断面図である。
【図２】曇価の角度依存性の測定方法を説明するための図である。
【図３】光硬化性樹脂組成物塗膜に対して垂直方向から光を照射する場合の装置の例を示す側面図（Ａ）と斜視図（Ｂ）である。
【図４】光硬化性樹脂組成物塗膜に対して斜め方向から光を照射する場合の装置の例を示す側面図（Ａ）と斜視図（Ｂ）である。
【図５】光制御膜２枚を、それぞれの光散乱角度域の方向がほぼ直交するように積層する場合を模式的に説明する斜視図である。
【図６】光散乱角度域が法線方向に対して偏った向きにある光制御膜２枚を、それぞれの光散乱角度域の方向がほぼ平行で、かつそれぞれの光散乱角度域がフィルム法線方向を中心に逆向きとなるように積層する場合を模式的に説明する縦断面図である。
【符号の説明】
【００５６】
１……プロジェクションディスプレイ、
３……光源ユニット、
４……画像表示ユニット、
５……投射レンズ、
６……ミラー、
７……スクリーン、
８……曇価を測定する試験片、
１０……コンベア、
１２……遮光板、
１３……遮光板に設けられたスリット、
１５……棒状の光源ランプ、
２０……光硬化性樹脂組成物膜が形成された基板、
２１，２２……光制御膜。
【図１】
0004665457.tif 000003
【図２】
0004665457.tif 000004
【図３】
0004665457.tif 000005
【図４】
0004665457.tif 000006
【図５】
0004665457.tif 000007
【図６】
0004665457.tif 000008